(57)【特許請求の範囲】
【請求項１】
少なくとも
−  ゴム、および
−  シリカベースの充填剤および／またはカーボンブラックを含むゴム混合物のための、ポリエチレンイミンを含む加硫促進剤であって、
ゴム混合物中に含まれるジフェニルグアニジンと置換ジフェニルグアニジンの含量の合計が、０．４ｐｈｒ以下、好ましくは０．２ｐｈｒ以下、極めて特に好ましくは０．１ｐｈｒ未満、最も好ましくは０．０１ｐｈｒ未満であり、
前記ゴム混合物中に含まれるポリエチレンイミンの含量が、０．０１〜１０ｐｈｒとなる量で用いられる、加硫促進剤。
【請求項２】
前記ゴム混合物中に含まれるジフェニルグアニジンと他の有機グアニジン誘導体の含量の合計が、０．４ｐｈｒ以下、好ましくは０．２ｐｈｒ以下、極めて特に好ましくは０．１ｐｈｒ未満、最も好ましくは０．０１ｐｈｒ未満であることを特徴とする、請求項１に記載の加硫促進剤。
【請求項３】
前記ポリエチレンイミンが、それぞれの場合にポリマーの全質量を基準にして、少なくとも８０重量％、好ましくは少なくとも９０重量％、特に好ましくは少なくとも９５重量％、最も好ましくは少なくとも９８重量％の、エチレンイミン−モノマー由来の繰り返し単位の比率を有することを特徴とする、請求項１又は２に記載の加硫促進剤。
【請求項４】
前記ゴム混合物が、ＮＲ、ＳＢＲ、ＢＲ、ＩＲ、ＩＩＲ、ＥＮＲ、およびＥＰＤＭ、好ましくはＮＲ、ＳＢＲ、ＢＲ、ＩＩＲ、およびＥＰＤＭ、特に好ましくはＮＲ、ＢＲ、およびＳＢＲからなる群から選択される少なくとも１種のゴムを含むことを特徴とする、請求項１〜３のいずれか一項に記載の加硫促進剤。
【請求項５】
前記ゴム混合物が、少なくとも１種の架橋剤、好ましくは少なくとも１種のペルオキシド系または硫黄ベースの架橋剤、特に好ましくは、硫黄、ジモルホリルジスルフィド（ＤＴＤＭ）、２−モルホリノジチオベンゾチアゾール（ＭＢＳＳ）、カプロラクタムジスルフィド、ジペンタメチレンチウラムテトラスルフィド（ＤＰＴＴ）、テトラメチルチウラムジスルフィド（ＴＭＴＤ）、およびテトラベンジルチウラムジスルフィド（ＴＢｚＴＤ、ＣＡＳ  Ｎｏ．：１０５９１−８５−２）を含む群からの少なくとも１種の架橋剤、特にＴＢｚＴＤを含むことを特徴とする、請求項１〜４のいずれか一項に記載の加硫促進剤。
【請求項６】
前記ゴム混合物が、少なくとも１種のシリカベースの充填剤、好ましくは５〜１０００ｍ２／ｇ、特に好ましくは２０〜４００ｍ２／ｇのＢＥＴ比表面積を有するシリカを含むことを特徴とする、請求項１〜５のいずれか一項に記載の加硫促進剤。
【請求項７】
前記ゴム混合物が、５０〜１００ｐｈｒのヒドロキシル含有酸化物系充填剤と、０．２〜１２ｐｈｒの有機シラン、好ましくは硫黄含有有機シラン、特に好ましくはアルコキシシリル基を含む硫黄含有有機シラン、極めて特に好ましくはトリアルコキシシリル基を含む硫黄含有有機シランとを含むことを特徴とする、請求項１〜６のいずれか一項に記載の加硫促進剤。
【請求項８】
前記ポリエチレンイミンが、担体、好ましくは天然および合成シリケート、特に天然の酸性または塩基性のシリカ、酸化アルミニウム、カーボンブラック、酸化亜鉛、およびそれらの混合物を含む群から選択される担体上に吸収および／または吸着されて使用されることを特徴とする、請求項１〜７のいずれか一項に記載の加硫促進剤。
【請求項９】
前記ゴム混合物が、酸または塩として、０．１〜１５ｐｈｒの１，６−ビス（Ｎ，Ｎ−ジベンジルチオカルバモイルジチオ）ヘキサンおよび／またはヘキサメチレン−１，６−ビス（チオサルフェート）、好ましくは０．１〜２ｐｈｒの１，６−ビス（Ｎ，Ｎ−ジベンジルチオカルバモイルジチオ）ヘキサン、最も好ましくは０．２〜１ｐｈｒのビス（Ｎ，Ｎ−ジベンジルチオカルバモイルジチオ）ヘキサンを含むことを特徴とする、請求項１〜８のいずれか一項に記載の加硫促進剤。
【請求項１０】
請求項１〜９のいずれか一項に記載の加硫促進剤を用いることによりゴム混合物を製造する方法であって、それぞれの場合に少なくともゴムと、シリカベースの充填剤および／またはカーボンブラックと、前記加硫促進剤とが、好ましくは少なくとも３０℃、好ましくは４０〜２００℃、特に好ましくは８０〜１５０℃の温度で互いに混合されることを特徴とする、方法。
【請求項１１】
請求項１〜９のいずれか一項に記載の加硫促進剤を用いることによりゴム加硫物を製造する方法であって、請求項１〜１０のいずれか一項に規定のゴム混合物が、好ましくは１００〜２５０℃、特に好ましくは１３０〜１８０℃の温度で加硫されることを特徴とする、方法。
【請求項１２】
請求項１〜９のいずれか一項に記載の加硫促進剤を用いてゴム混合物を加硫することによって得ることが可能な加硫物。
【請求項１３】
請求項１２に記載の１種または複数のゴム加硫物を含むゴム製品、好ましくは工業用ゴム物品およびタイヤ。
【請求項１４】
請求項１３に記載のゴム製品を含む車両。
【発明の詳細な説明】
【技術分野】
【０００１】
本発明は、それぞれが少なくともゴムと、シリカベースの充填剤および／またはカーボンブラックと、ポリエチレンイミンとを含む、実質的にジフェニルグアニジンフリーのゴム混合物、その製造および使用、ならびにまた、特にタイヤ、タイヤの部材、または工業用ゴム物品の形態である、加硫プロセスによって得ることが可能な加硫物に関する。
【背景技術】
【０００２】
天然ゴムの加硫の発明によって新規な材料が得られるようになり、そのユニークな性能プロファイルが、近代技術の発展に大いに貢献してきた。２０世紀の初頭には、塩基性の有機化合物の促進効果が発見された。
【０００３】
（特許文献１）は、天然ゴムおよび合成的に製造されたゴムにおける加硫を促進させるためにピペリジンが使用されたことを開示している。ピペリジンは毒性があり、揮発性が高く、不快臭を有するため、ゴム加工産業では、当初からピペリジンに対する塩基性の代替物を追求し、かつ使用してきた。
【０００４】
他の特許公報は、促進剤として、たとえば、アニリン、ならびにたとえばヘキサメチレンテトラミンおよびチオカルバニリドなどの他の窒素含有有機化合物を記載している。
【０００５】
硫黄加硫促進剤系を用いてゴムを架橋させると、一般的には、各種の加硫促進剤およびそれらの組合せを使用することにより、たとえば誘導期間（スコーチ時間、これは理想的には短すぎないようにするべきである）の調節および反応速度（これは、完全加硫時間が短くなるように、高いのが好ましい）の調節など、加工性および製品の性質を広い範囲で変化させることが可能となるという利点が得られる。誘導時間および加硫時間を調節する目的で、ゴム混合物にいわゆる二次促進剤を添加することができる。
【０００６】
グアニジン加硫促進剤は、最もよく知られた二次加硫促進剤に含まれる。それらは、遅効性の加硫促進剤であり、初期の（スコーチ）および／または完全加硫時間に適合させるように使用することができる。それらはさらに、酸性の充填剤の抑制効果を打ち消す。
【０００７】
グアニジン加硫促進剤を含むゴム混合物の加硫の進行の指標である弾性率曲線は、典型的には、立ち上がりが遅く、最大値に達するのが比較的遅いことを特徴としている。これらの加硫促進剤を単独で使用すると、通常、比較的好ましくない流動時間／加熱時間比となり、そのゴム加硫物においてかなり激しい加硫戻りが起きるようになる。これらの欠点を回避する目的で、それらは、一次加硫促進剤、たとえばスルフェンアミドベースの加硫促進剤と組み合わせて使用されることが多い。
【０００８】
しかしながら、グアニジン加硫促進剤、特にジフェニルグアニジンは、単に加硫挙動を調節するだけでなく、それと同時に、ゴム混合物の各種の重要な材料物性、特にムーニー粘度と、それらから得られる加硫物の材料物性、たとえば破断時伸び、引張強度および３００弾性率とを改良する。
【０００９】
ゴム混合物のムーニー粘度の低下は、充填されたゴム混合物、特にシリカベースの充填剤および／またはカーボンブラックを含みかつたとえばタイヤで使用されるものにおいて特に重要である。そのようなゴム混合物は、典型的には、高いムーニー粘度を有し、それが加工の大きい妨げになっている。
【００１０】
グアニジン加硫促進剤は、加硫条件下では比較的揮発性の高い有機アミン化合物を放出し、たとえば実務上最も広く使用されているジフェニルグアニジン（ＤＰＧ）は、加硫時にアニリンを脱離することが当業者には公知である。それらの有機アミン、特にアニリンの排出を回避するには、新規な二次加硫促進剤が必要となる。
【００１１】
極めて多数の特許および特許出願が、ＤＰＧを削減した各種の混合物を記載している。
【００１２】
したがって、（特許文献２）、（特許文献３）、（特許文献４）、および（特許文献５）は、特定のアミンまたはチウラムジスルフィドを用いて、ゴム混合物中のＤＰＧを完全または部分的に置き換えることを提案している。
【００１３】
（特許文献６）は、０．６５ｐｈｒのＤＰＧおよび２ｐｈｒのポリオール、たとえばＴＭＰを含むゴム混合物を記載している。
【００１４】
（特許文献７）は、０．４５ｐｈｒ未満のＤＰＧおよび０．４ｐｈｒのアミノエーテルアルコール（たとえば、２−（２−アミノエトキシ）エタノール）を含む混合物を記載している。
【００１５】
（特許文献８）は、０．５ｐｈｒ未満のＤＰＧと、０．４５ｐｈｒ未満のエーテルアミン、たとえば３−（２−エチルヘキシルオキシ）プロピルアミンとを含む混合物を記載している。
【００１６】
（特許文献９）は、０．５ｐｈｒ未満のＤＰＧと、約３．０ｐｈｒのアルカリ金属水酸化物および／またはアルカリ土類金属水酸化物とを含む混合物を記載している。
【００１７】
（特許文献１０）は、０．５ｐｈｒ未満のＤＰＧと、８ｐｈｒ未満の一級アミン、たとえばヘキサデシルアミンとを含む混合物を記載している。
【００１８】
しかしながら、上述の従来技術は、スコーチ時間がＤＰＧを使用した場合と比較して変化しないか、または長くなることを説明しているのみであり、ＤＰＧの比率を下げた結果としてゴム混合物のムーニー粘度がどの程度高くなると予想されるか、およびそれから得られる加硫物の材料物性、たとえば破断時伸び、引張強度および３００弾性率の低下をどのように補償できるかについて、当業者に何らの示唆も与えていない。
【先行技術文献】
【特許文献】
【００１９】
【特許文献１】独国特許第２６５２２１号明細書
【特許文献２】米国特許出願公開第２０１０／００４８７７５号明細書
【特許文献３】米国特許第７６０５２０１号明細書
【特許文献４】米国特許第６７５３３７４号明細書
【特許文献５】米国特許第７７１４０５０号明細書
【特許文献６】国際公開第２０１３／１０４４９２号パンフレット
【特許文献７】仏国特許第２９８４８９８号明細書
【特許文献８】仏国特許第２９８４８９７号明細書
【特許文献９】仏国特許第２９８４８９５号明細書
【特許文献１０】仏国特許第２９８４８９６号明細書
【発明の概要】
【発明が解決しようとする課題】
【００２０】
本発明がその目的としているのは、毒性の問題が小さく、加硫時に揮発性の有機アミンの放出がないゴム混合物であって、用途に関係する性質、すなわち、ゴム混合物のムーニー粘度、さらにはそれから得られる加硫物の破断時伸び、引張強度、３００弾性率、および加硫時間（Ｔ９５）が、それに相当するジフェニルグアニジン含有混合物および加硫物よりも実質的に悪化しないか、理想的には改善される、ゴム混合物を提供することである。
【課題を解決するための手段】
【００２１】
驚くべきことに、ポリエチレンイミンをそれぞれの場合に少なくともゴムならびにシリカベースの充填剤および／またはカーボンブラックと共に使用することによって、ＤＰＧを含有する均等物と比較してより低いムーニー粘度およびより短い完全加硫時間（ｔ９５）を示し、それから得られる加硫物が、ＤＰＧ含有加硫物と比較して、同等のまたは改良された３００弾性率、引張強度および破断時伸びの値を示す、実質的にジフェニルグアニジンフリーのゴム混合物を得ることが可能となることが今や見出された。
【発明を実施するための形態】
【００２２】
本発明に関連して、「実質的にジフェニルグアニジンフリーのゴム混合物」という用語は、０．４ｐｈｒ以下、好ましくは０．２以下、より好ましくは０．１未満、極めて特に好ましくは０．０１ｐｈｒ未満のジフェニルグアニジンを含むゴム混合物を意味しているものと理解されたい。好ましい実施形態において、ゴム混合物は、ジフェニルグアニジンおよび置換ジフェニルグアニジンの全含量として、０．４ｐｈｒ以下、好ましくは０．２ｐｈｒ以下、より好ましくは０．１ｐｈｒ未満、極めて特に好ましくは０．０１ｐｈｒ未満のジフェニルグアニジンを有する。より好ましい実施形態において、ゴム混合物は、ジフェニルグアニジン、置換ジフェニルグアニジン、および他の有機グアニジン誘導体（すなわち、グアニジン官能基が１個または複数のＣ１〜Ｃ８−アルキル基、Ｃ２〜Ｃ８−アルケニル基、Ｃ６〜Ｃ８−アリール基、Ｃ７〜Ｃ１０−アラルキル基および／またはＣ１〜Ｃ８−ヘテロアルキル基で置換された化合物）の全含量として、０．４ｐｈｒ以下、好ましくは０．２ｐｈｒ以下、より好ましくは０．１ｐｈｒ未満、極めて特に好ましくは０．０１ｐｈｒ未満のジフェニルグアニジンを有する。ｐｈｒという単位は、ゴム混合物中で使用されているゴム１００重量部を基準にした重量部を表している。
【００２３】
したがって、本発明は、それぞれが少なくとも
−  ゴム、
−  シリカベースの充填剤および／またはカーボンブラック、
−  ポリエチレンイミン
を含む、実質的にジフェニルグアニジンフリーのゴム混合物に関する。
【００２４】
本発明はさらに、それぞれの場合に少なくとも
−  ゴム、
−  シリカベースの充填剤および／またはカーボンブラック、
−  ポリエチレンイミン
を少なくとも３０℃、好ましくは４０〜２００℃、特に好ましくは８０〜１５０℃のバッチ温度で混合することを含む、実質的にジフェニルグアニジンフリーのゴム混合物を製造するための方法も提供する。その方法は、典型的には、１〜１０００ｓｅｃ−１、好ましくは１〜１００ｓｅｃ−１の剪断速度で実施する。ポリエチレンイミンの添加は、より高い３５℃〜２００℃の範囲の温度、好ましくは約４０℃の温度で、混合のいかなる時点で実施してもよい。
【００２５】
次いで、実質的にジフェニルグアニジンフリーのゴム混合物を、少なくとも１種の架橋剤の添加後に慣用される方式で加硫させてよい。
【００２６】
好ましい実施形態において、本発明によるゴム混合物は、ジフェニルグアニジンも他の有機グアニジン誘導体も含まない。
【００２７】
本発明によるゴム混合物は、有利には、亜鉛フリーおよび亜鉛含有の両方のゴム加硫物を製造するために用いることができる。
【００２８】
本発明に関連して、「ポリエチレンイミン（ＰＥＩ）」という用語は、エチレンイミンのホモポリマー／エチレンイミンと１種または複数のコモノマーとのコポリマーを意味していると理解されたい。ここで、コポリマー中では、エチレンイミン由来の繰り返し単位が、それぞれの場合にポリマーの全質量を基準にして、少なくとも５０重量％、好ましくは少なくとも８０重量％、より好ましくは少なくとも９０重量％、特に好ましくは少なくとも９５重量％、極めて特に好ましくは少なくとも９８重量％である。「ポリエチレンイミン」という用語にはさらに、たとえば各種の分子量、分岐度、コモノマーなどを有するエチレンイミンのホモポリマーおよび／またはコポリマーの混合物も包含される。
【００２９】
そのようなホモポリマーまたはコポリマーは、典型的には２００超、好ましくは３００〜３，０００，０００、特に好ましくは４００〜８００，０００、極めて特に好ましくは５００〜１００，０００、より好ましくは６００〜３０，０００、最も好ましくは７００〜７０００の重量平均分子量を有する。
【００３０】
本発明におけるポリエチレンイミンは、直鎖状または分岐状の構造を有することができ、直鎖状のポリエチレンイミンと分岐状のポリエチレンイミンとの混合物も使用することができる。
【００３１】
好ましい実施形態において、一級のみならず、二級および三級のアミノ基を有する分岐状の構造を有するポリエチレンイミンが用いられる。
【００３２】
本発明において用いることが可能なエチレンジアミン−エチレンイミンのコポリマー／ポリエチレンイミンのホモポリマーは、たとえばＣＡＳ番号２５９８７−０６−８および９００２−９８−６を有するものである。
【００３３】
本発明によるゴム混合物は、０．０１〜１０ｐｈｒ、好ましくは０．０３〜３ｐｈｒ、特に好ましくは０．１〜１ｐｈｒ、より好ましくは０．２〜０．６ｐｈｒ、極めて特に好ましくは０．２〜０．５ｐｈｒのポリエチレンイミンを含んでいるのが好ましい。
【００３４】
本発明によるゴム混合物および本発明によるゴム加硫物は、好ましくはさらなる公知のゴム添加剤、たとえば１，３−ビス（（３−メチル−２，５−ジオキソピロール−１−イル）メチル）ベンゼン（ＣＡＳ  Ｎｏ．：１１９４６２−５６−５）、ヘキサメチレン１，６−ビス（チオサルフェート）、特にその二ナトリウム塩二水和物（ＣＡＳ  Ｎｏ．：５７１９−７３−３）、および１，６−ビス（Ｎ，Ｎ−ジベンジルチオカルバモイルジチオ）ヘキサン（ＣＡＳ  Ｎｏ．：１５１９００−４４−６）をさらに含んでいてもよい。上述の加硫戻り防止剤は、個別に使用することが可能であり、または互いに任意の所望の混合物として使用することが可能である。
【００３５】
さらに好ましい実施形態において、ゴム混合物は、０．１〜１５ｐｈｒ、好ましくは０．１〜２ｐｈｒ、特に好ましくは０．２〜１．０ｐｈｒの、加硫戻り防止剤である１，６−ビス（Ｎ，Ｎ−ジベンジルチオカルバモイルジチオ）ヘキサン（ＣＡＳ  Ｎｏ．：１５１９００−４４−６）を含んでいてもよい。
【００３６】
さらに好ましい実施形態において、ゴム混合物は、０．１〜４０ｐｈｒ、好ましくは１〜１２ｐｈｒのグリセロールのＣ１〜Ｃ４−アルキルエステル、特にトリアセチンを含んでいてもよい。
【００３７】
本発明によるゴム混合物において、ポリエチレンイミンの添加は、硫黄および加硫促進剤と共に、たとえば３５〜２００℃のバッチ温度で実施するのが好ましい。ポリエチレンイミンを、硫黄および加硫促進剤の前または後に分けてゴムに添加してもよい。
【００３８】
さらなる実施形態において、ポリエチレンイミンは、第一の混合段階でシランおよびシリカと共に、たとえば１００〜２５０℃のバッチ温度でゴムに添加されてもよい。
【００３９】
本発明によるゴム混合物におけるさらなる実施形態では、ポリエチレンイミンの添加および１，６−ビス（Ｎ，Ｎ−ジベンジルチオカルバモイルジチオ）ヘキサン（ＣＡＳ  Ｎｏ．：１５１９００−４４−６）の添加は、好ましくは混合プロセスの第一部で、たとえば１００〜２５０℃のバッチ温度で実施することができるが、その後でより低い温度（４０〜１００℃）において、たとえば硫黄および／または加硫促進剤と共に実施することも可能である。
【００４０】
ポリエチレンイミンおよび／または１，６−ビス（Ｎ，Ｎ−ジベンジルチオカルバモイルジチオ）ヘキサン（ＣＡＳ  Ｎｏ．：１５１９００−４４−６）は、純粋な形態か、またはそうでなければ不活性の有機または無機の担体、好ましくは天然および合成ケイ酸塩を含む群から選択される担体、特に中性、酸性もしくは塩基性のシリカ、酸化アルミニウム、カーボンブラック、および酸化亜鉛上に吸収および／または吸着された形態のいずれかで、相互に独立して使用してもよい。
【００４１】
ポリエチレンイミンは、１，６−ビス（Ｎ，Ｎ−ジベンジルチオカルバモイルジチオ）ヘキサン（ＣＡＳ  Ｎｏ．：１５１９００−４４−６）との混合物の一部として混合プロセスに添加されてもよい。
【００４２】
さらには、ポリエチレンイミンは、グリセロールトリアセテート（トリアセチン）との混合物の一部として混合プロセスに添加されてもよい。
【００４３】
本発明によるゴム混合物は、タイヤのトレッド、サブトレッド、カーカス、およびアペックス（ａｐｅｘ）混合物を製造するのに特に適している。この場合のタイヤ／タイヤ部材には、たとえば、夏用、冬用、およびオールシーズン用タイヤのトレッド、さらには乗用車用タイヤおよび貨物車用タイヤのトレッドが含まれる。
【００４４】
本発明のさらなる態様は、本発明によるゴム混合物の加硫によって得ることが可能な加硫物を提供する。
【００４５】
製造されるゴム加硫物は、極めて多くのゴム製品の製造、たとえば、特にタイヤのトレッド、サブトレッド、カーカス、サイドウォール、ランフラットタイヤのための強化サイドウォール、アペックス混合物などのためのタイヤ構成要素の製造、接着剤混合物、さらには、制震要素、ロールカバー、コンベア用ベルト、他のベルト、紡糸コップ、シール、ゴルフボールの芯、靴底の被覆などの産業用ゴム製品の製造のために好適である。本発明によるゴム製品は、特に、それらを備えた自動車に対して有利な運転特性を与えることができる。したがって、これらの自動車も同様に本発明の主題の一部を形成している。
【００４６】
本発明によるゴム混合物およびゴム加硫物は、たとえば天然ゴム（ＮＲ）および／または合成ゴムなどの１種または複数のゴムを含む。好ましい合成ゴムとしては、たとえば以下のものが挙げられる。
ＢＲ：ポリブタジエン
ＡＢＲ：ブタジエン／アクリル酸Ｃ１〜Ｃ４−アルキルコポリマー
ＣＲ：ポリクロロプレン
ＩＲ：ポリイソプレン
ＳＢＲ：１〜６０、好ましくは２０〜５０重量％のスチレン含量を有するスチレン−ブタジエンコポリマー
ＩＩＲ：イソブチレン／イソプレンコポリマー
ＮＢＲ：５〜６０、好ましくは１０〜５０重量％のアクリロニトリル含量を有するブタジエン−アクリロニトリルコポリマー
ＨＮＢＲ：部分水素化または完全水素化ＮＢＲゴム
ＥＰＤＭ：エチレン／プロピレン／ジエンコポリマー
【００４７】
好ましい実施形態において、本発明によるゴム混合物は、ＮＲ、ＳＢＲ、ＢＲ、ＩＲ、ＳＩＢＲ、ＩＩＲ、ＥＮＲおよびＥＰＤＭからなる群から、好ましくはＮＲ、ＳＢＲ、ＢＲ、ＩＩＲおよびＥＰＤＭからなる群から、特に好ましくはＮＲ、ＢＲ、およびＳＢＲからなる群から選択される少なくとも１種の無極性ゴムを含み、ここで、ゴム混合物中のこれら無極性ゴムの全含量は、典型的には少なくとも５０ｐｈｒ、好ましくは少なくとも６０ｐｈｒ、特に好ましくは少なくとも７０ｐｈｒである。ゴム混合物中における１７．６より高い溶解パラメーターを有する極性ゴム、たとえばＮＢＲ、ＨＮＢＲ、ＳＮＢＲ、ＨＸＮＢＲ、およびＸＮＢＲの含量は、それぞれの場合に、典型的には１０ｐｈｒ未満、好ましくは１ｐｈｒ未満、特に好ましくは０．１ｐｈｒ未満、極めて特に好ましくは０．０１ｐｈｒ未満である。
【００４８】
シリカベースの充填剤
本発明に関連して、シリカ含有充填剤として採用される物質としては、以下のものが挙げられる：
−  シリカ、特に沈降シリカまたはヒュームドシリカ、たとえばケイ酸塩の溶液を沈降させるか、またはハロゲン化ケイ素を火炎加水分解させて製造し、５〜１０００、好ましくは２０〜４００ｍ２／ｇ（ＢＥＴ表面積）の比表面積と、１０〜４００ｎｍの一次粒径とを有するもの。それらのシリカは、任意選択的に、他の金属酸化物、たとえばＡｌ、Ｍｇ、Ｃａ、Ｂａ、Ｚｎ、Ｚｒ、Ｔｉの酸化物との混合酸化物の形態であってもよい。
−  合成ケイ酸塩、たとえばケイ酸アルミニウム、ケイ酸アルカリ土類金属、たとえば、ケイ酸マグネシウムもしくはケイ酸カルシウムで、２０〜４００ｍ２／ｇのＢＥＴ表面積および１０〜４００ｎｍの一次粒子サイズを有するもの、
−  天然のケイ酸塩、たとえば、カオリンおよび他の天然産のシリカ、
およびそれらの物質の混合物。
【００４９】
カーボンブラック充填剤
シリカベースの充填剤に加えて、またはそれらに代わるものとして、カーボンブラックを使用することも可能であり、そのために特に好適なカーボンブラックは、ランプブラックプロセス、ファーネスブラックプロセスまたはガスブラックプロセスで製造され、２０〜２００ｍ２／ｇのＢＥＴ表面積を有するもの、たとえば、ＳＡＦ、ＩＳＡＦ、ＩＩＳＡＦ、ＨＡＦ、ＦＥＦ、およびＧＰＦカーボンブラックである。
【００５０】
ゴム混合物は、好ましくは５〜２００ｐｈｒ、特に好ましくは３０〜１５０ｐｈｒのシリカベースの充填剤を含む。ゴム混合物中における追加の充填剤、特にカーボンブラック、好ましくはランプブラックプロセス、ファーネスブラックプロセスまたはガスブラックプロセスによって製造されたカーボンブラックを合計した比率は、典型的には０〜１６０ｐｈｒ、好ましくは１〜１００ｐｈｒ、特に好ましくは５〜８０ｐｈｒである。ゴム混合物にカーボンブラックおよびシリカベースの充填剤が含まれている場合、それらの２種のタイプの充填剤を合計した量は、好ましくは２０〜１６０ｐｈｒ、特に好ましくは２５〜１４０ｐｈｒである。
【００５１】
好ましい実施形態において、シリカベースの充填剤に対するカーボンブラックベースの充填剤の含量は相対的に低い。
【００５２】
本発明によるゴム混合物およびゴム加硫物は、１種もしくは複数の硫黄含有シランおよび／または１種もしくは複数の架橋剤をさらに含んでいてもよい。そのため、硫黄ベースまたはペルオキシド系架橋剤が特に好適であり、特に好ましいのは硫黄ベースの架橋剤である。
【００５３】
たとえば中国特許第１０１６２８９９４号明細書に記載されているような、いわゆる再生ゴム（ｒｅｃｌａｉｍ  ｒｕｂｂｅｒ）は、一般的には、本発明によるゴム混合物中に任意の所望の量で用いることができる。
【００５４】
用いることが可能である本発明によるゴム混合物およびゴム加硫物のための硫黄含有シランとしては、ビス（トリエトキシシリルプロピル）テトラスルファンおよびジスルファン、さらには３−（トリエトキシシリル）−１−プロパンチオール、またはシラン、たとえばＳｉ  ３６３（Ｅｖｏｎｉｋ（Ｇｅｒｍａｎｙ）製）またはシランＮＸＴ／ＮＸＴ  Ｚ（Ｍｏｍｅｎｔｉｖｅ（旧ＧＥ（ＵＳＡ））製）（ここで、アルコキシ基はメトキシまたはエトキシである）が挙げられ、その使用量は、それぞれの場合に１００重量部のゴムを基準として、１００％活性物質として計算して２〜２０重量部、好ましくは３〜１１重量部である。しかしながら、それらの硫黄含有シランの混合物を使用することも可能である。計量性および／または分散性を改良するために、液状の硫黄含有シランを担体上に吸収させてもよい（乾燥液体）。活性成分の含量は、好ましくは、乾燥液体１００重量部あたり３０〜７０重量部、好ましくは４０〜６０重量部である。
【００５５】
さらなる実施形態において、本発明のゴム混合物は、５０〜１００ｐｈｒのシリカベースの充填剤と、０．２〜１２ｐｈｒの有機シラン、好ましくは硫黄含有有機シラン、特に好ましくはアルコキシシリル基を含む硫黄含有有機シラン、極めて特に好ましくはトリアルコキシシリル基を含む硫黄含有有機シランとを含んでいてもよい。
【００５６】
好適に使用されるペルオキシド系架橋剤としては、以下のもの挙げられる：ビス（２，４−ジクロロベンジル）ペルオキシド、ジベンゾイルペルオキシド、ビス（４−クロロベンゾイル）ペルオキシド、１，１−ビス（ｔ−ブチルペルオキシ）−３，３，５−トリメチルシクロヘキサン、ｔｅｒｔ−ブチルペルベンゾエート、２，２−ビス（ｔ−ブチルペルオキシ）ブタン、４，４−ジ−ｔｅｒｔ−ブチルペルオキシノニルバレレート、ジクミルペルオキシド、２，５−ジメチル−２，５−ジ（ｔｅｒｔ−ブチルペルオキシ）ヘキサン、ｔｅｒｔ−ブチルクミルペルオキシド、１，３−ビス（ｔｅｒｔ−ブチルペルオキシイソプロピル）ベンゼン、ジ−ｔｅｒｔ−ブチルペルオキシド、および２，５−ジメチル−２，５−ジ（ｔｅｒｔ−ブチルペルオキシ）−３−ヘキシン。
【００５７】
これらのペルオキシド系架橋剤に加えて、架橋収率を向上させるのに役立つ可能性のあるさらなる添加物を使用するのも有利となりうる。そのために好適な化合物としては、以下のものが挙げられる：トリアリルイソシアヌレート、トリアリルシアヌレート、トリメチロールプロパントリ（メタ）アクリレート、トリアリルトリメリテート、エチレングリコールジ（メタ）アクリレート、ブタンジオールジ（メタ）アクリレート、トリメチロールプロパントリ（メタ）アクリレート、亜鉛ジアクリレート、亜鉛ジメタクリレート、１，２−ポリブタジエン、およびＮ，Ｎ’−ｍ−フェニレンジマレイミド。
【００５８】
硫黄は、元素状の可溶性もしくは不溶性の形態、または硫黄供与体の形態で架橋剤として使用してもよい。考えられる硫黄供与体の例としては、以下のものが挙げられる：ジモルホリルジスルフィド（ＤＴＤＭ）、２−モルホリノジチオベンゾチアゾール（ＭＢＳＳ）、カプロラクタムジスルフィド、ジペンタメチレンチウラムテトラスルフィド（ＤＰＴＴ）、テトラメチルチウラムジスルフィド（ＴＭＴＤ）、およびテトラベンジルチウラムジスルフィド（ＴＢｚＴＢ）。好ましい実施形態において、ゴム混合物は、０．１〜１５ｐｈｒ、好ましくは０．１〜２ｐｈｒ、特に好ましくは０．１〜０．５ｐｈｒのＴＢｚＴＤを含む。
【００５９】
本発明によるゴム混合物の架橋は、原理的には、硫黄または硫黄供与体のみで実施するか、または加硫促進剤と共に実施することができ、加硫促進剤の好適な例としては、以下のものが挙げられる：ジチオカルバメート、チウラム、チアゾール、スルフェンアミド、キサントゲネート、二環もしくは多環アミン、ジチオホスフェート、カプロラクタム、およびチオ尿素誘導体。好適な化合物としてはさらに、亜鉛ジアミンジイソシアネート、ヘキサメチレンテトラミン、１，３−ビス（シトラコンイミドメチル）ベンゼン、さらには環状ジスルファンがある。本発明によるゴム混合物に硫黄ベースの架橋剤および加硫促進剤が含まれているのが好ましい。
【００６０】
架橋剤として硫黄、酸化マグネシウムおよび／または酸化亜鉛を使用し、それに対して、公知の加硫促進剤、たとえば、メルカプトベンゾチアゾール、チアゾールスルフェンアミド、チウラム、チオカルバメート、キサントゲネート、およびチオホスフェートなどを加えるのが特に好ましい。
【００６１】
本発明によるゴム混合物では、架橋剤および加硫促進剤を０．１〜１０ｐｈｒ、特に好ましくは０．１〜５ｐｈｒの量で使用するのが好ましい。
【００６２】
本発明によるゴム混合物および本発明によるゴム加硫物は、さらなるゴム助剤を含んでいてもよく、そのようなものとしては、たとえば以下のものが挙げられる：接着システム、老化防止剤、熱安定剤、光安定剤、抗酸化剤、特にオゾン亀裂防止剤、難燃剤、加工助剤、耐衝撃性改良剤、可塑剤、粘着付与剤、発泡剤、染料、顔料、ワックス、連鎖延長剤、有機酸、遅延剤、金属酸化物、および活性剤、特にトリエタノールアミン、ポリエチレングリコール、ヘキサントリオール、および加硫戻り防止剤。
【００６３】
これらのゴム助剤は慣用される量で使用され、その量は、特に加硫物が意図されている目的に依存する。慣用される量は０．１〜３０ｐｈｒである。
【００６４】
好適な老化防止剤としては、以下のものが挙げられる：アルキル化フェノール、スチレン化フェノール、ヒンダードフェノール類、たとえば、２，６−ジ−ｔｅｒｔ−ブチルフェノール、２，６−ジ−ｔｅｒｔ−ブチル−ｐ−クレゾール（ＢＨＴ）、２，６−ジ−ｔｅｒｔ−ブチル−４−エチルフェノール、エステル基を含むヒンダードフェノール、チオエーテルを含むヒンダードフェノール、２，２’−メチレンビス−（４−メチル−６−ｔｅｒｔ−ブチルフェノール）（ＢＰＨ）、およびさらにはヒンダードチオビスフェノール。
【００６５】
ゴムの変色がそれほど重要でない場合、たとえば以下のアミン系の老化防止剤を使用することも可能である：ジアリール−ｐ−フェニレンジアミン（ＤＴＰＤ）の混合物、オクチル化ジフェニルアミン（ＯＤＰＡ）、フェニル−α−ナフチルアミン（ＰＡＮ）、フェニル−β−ナフチルアミン（ＰＢＮ）、好ましくはフェニレンジアミンをベースとするもの、たとえば、Ｎ−イソプロピル−Ｎ’−フェニル−ｐ−フェニレンジアミン、Ｎ−１，３−ジメチルブチル−Ｎ’−フェニル−ｐ−フェニレンジアミン（６ＰＰＤ）、Ｎ−１，４−ジメチルペンチル−Ｎ’−フェニル−ｐ−フェニレンジアミン（７ＰＰＤ）、Ｎ，Ｎ’−ビス（１，４−ジメチルペンチル）−ｐ−フェニレンジアミン（７７ＰＤ）。
【００６６】
さらなる老化防止剤としては、以下のものが挙げられる：ホスファイト、たとえば、トリス（ノニルフェニル）ホスファイト、重合化２，２，４−トリメチル−１，２−ジヒドロキノリン（ＴＭＱ）、２−メルカプトベンズイミダゾール（ＭＢＩ）、メチル−２−メルカプトベンズイミダゾール（ＭＭＢＩ）、亜鉛メチルメルカプトベンゾイミダゾール（ＺＭＭＢＩ）。これらのものは、ほとんどの場合、上述のフェノール性老化防止剤と組み合わせて使用される。ペルオキシドを用いて加硫されるＮＢＲゴムでは主として、ＴＭＱ、ＭＢＩ、およびＭＭＢＩが使用される。
【００６７】
オゾン抵抗性は、たとえば以下の抗酸化剤を使用することにより改良することができる：Ｎ−１，３−ジメチルブチル−Ｎ’−フェニル−ｐ−フェニレンジアミン（６ＰＰＤ）、Ｎ−１，４−ジメチルペンチル−Ｎ’−フェニル−ｐ−フェニレンジアミン（７ＰＰＤ）、Ｎ，Ｎ’−ビス（１，４−ジメチルペンチル）−ｐ−フェニレンジアミン（７７ＰＤ）、エノールエーテル、または環状アセタール。
【００６８】
加工助剤は、ゴム粒子間で活性であるべきであり、混合、可塑化、および成形時の摩擦力に抵抗できるべきである。本発明によるゴム混合物中に存在しうる加工助剤としては、プラスチックの加工で慣用されるすべての潤滑剤、たとえば以下のものが挙げられる：炭化水素、たとえば、オイル、パラフィンおよびＰＥワックス、６〜２０個の炭素原子を有する脂肪族アルコール、ケトン、カルボン酸、たとえば脂肪酸およびモンタン酸、酸化させたＰＥワックス、カルボン酸の金属塩、カルボキサミド、およびたとえばアルコールのエタノール、脂肪族アルコール、グリセロール、エタンジオール、ペンタエリスリトールと酸成分としての長鎖カルボン酸とからのカルボン酸エステル。
【００６９】
燃焼時に燃焼性を抑制し、発煙を抑制する目的で、本発明におけるゴム混合物の組成に難燃化剤を含ませてもよい。この目的のために使用される化合物の例としては、以下のものが挙げられる：三酸化アンチモン、リン酸エステル、クロロパラフィン、水酸化アルミニウム、ホウ素化合物、亜鉛化合物、三酸化モリブデン、フェロセン、炭酸カルシウム、および炭酸マグネシウム。
【００７０】
架橋前に、本発明によるゴム混合物および本発明によるゴム加硫物にさらなる熱可塑性樹脂を加えてもよく、それらは、たとえばポリマー性加工助剤または耐衝撃性改良剤として機能する。それらの熱可塑性樹脂は、好ましくは、以下のものからなる群から選択される：エチレン、プロピレン、ブタジエン、スチレン、酢酸ビニル、塩化ビニル、アクリル酸グリシジル、メタクリル酸グリシジル、分岐状もしくは非分岐状のＣ１〜Ｃ１０アルコールのアルコール成分を有するアクリレートおよびメタクリレートをベースとするホモポリマーおよびコポリマー、特に好ましいのは、Ｃ４〜Ｃ８アルコール、特にブタノール、ヘキサノール、オクタノールおよび２−エチルヘキサノールの群からの同一または異なるアルコール基を有するポリアクリレート、ポリメチルメタクリレート、メタクリル酸メチル−アクリル酸ブチルコポリマー、メタクリル酸メチル−メタクリル酸ブチルコポリマー、エチレン−酢酸ビニルコポリマー、塩素化ポリエチレン、エチレン−プロピレンコポリマー、エチレン−プロピレン−ジエンコポリマー。
【００７１】
公知の接着システムは、レソルシノール、ホルムアルデヒド、およびシリカをベースとする、いわゆるＲＦＳ直接接着システム（ＲＦＳ  ｄｉｒｅｃｔ  ａｄｈｅｓｉｏｎ  ｓｙｓｔｅｍ）である。これらの直接接着システムは、本発明によるゴム混合物中において、本発明によるゴム混合物中に組み入れる際に所望の時点で任意の所望の量で使用することができる。
【００７２】
好適なホルムアルデヒド供与体としては、ヘキサメチレンテトラミンのみならず、メチロールアミン誘導体も挙げられる。可能性のある接着性の改良は、公知のゴム混合物に、合成樹脂を形成することが可能な成分、たとえばフェノールおよび／またはアミンおよびアルデヒド、またはアルデヒド脱離化合物を添加することによって達成される。ゴムの接着性混合物中に樹脂形成成分として広く使用されている化合物としては以下のものが挙げられる：レソルシノールおよびヘキサメチレンテトラミン（ＨＥＸＡ）（英国特許第８０１  ９２８号明細書、仏国特許第１  ０２１  ９５９号明細書）、任意選択的にシリカ充填剤との組合せ（独国特許公開第１  ０７８  ３２０号明細書）。
【００７３】
本発明によるゴム加硫物は、たとえば発泡体を製造するためにも使用することができる。この目的のため、化学的発泡剤または物理的発泡剤をそれに添加する。化学的発泡剤として使用することが可能な物質は、この目的のために公知である任意のものでよく、たとえば以下のものが挙げられる：アゾジカルボンアミド、ｐ−トルエンスルホニルヒドラジド、４，４’−オキシビス（ベンゼンスルホヒドラジド）、ｐ−トルエンスルホニルセミカルバジド、５−フェニルテトラアゾール、Ｎ，Ｎ’−ジニトロソペンタメチレンテトラアミン、炭酸亜鉛、または炭酸水素ナトリウム、またはそうでなければ、それらの物質を含む混合物。適切な物理的発泡剤の例としては、二酸化炭素およびハロゲン化炭化水素が挙げられる。
【００７４】
本発明によるゴム混合物の加硫は、任意選択的に、１０〜２００ｂａｒの加圧下、典型的には１００〜２５０℃、好ましくは１３０〜１８０℃の温度で実施される。
【００７５】
本発明はさらに、本発明によるゴム混合物、加硫物および／またはゴム製品を製造するためのポリエチレンイミンの使用も提供する。
【実施例】
【００７６】
本発明によるゴム加硫物の製造
表１に示した実施例１および参照例のゴム配合物から加硫物を製造した。この目的のために、実施例１〜３および参照例のそれぞれの成分を、以下において述べるそれぞれの混合プロセスで混合した。次いで、ゴム混合物の完全加硫を１５０℃で実施した。
【００７７】
混合工程：
・最初に、天然ゴム（ＮＲ、たとえばＴＳＲ／ＲＳＳ  ＤＥＦＯ  １０００）をニーダー（ＧＫ  １．５）内に仕込み、添加剤のＺＩＮＫＷＥＩＳＳ  ＲＯＴＳＩＥＧＥＬ、ＣＯＲＡＸ（登録商標）Ｎ３３９、ＥＤＥＮＯＲ（登録商標）Ｃ  １８  ９８−１００、ＶＵＬＫＡＮＯＸ（登録商標）４０２０／ＬＧを８０℃未満、好ましくは約４０℃の温度において約４０回転で添加した。
・次いで、このＮＲゴム混合物を温度調節されたロール上に置き、製品のＣＨＡＮＣＥＬ  ９０／９５摩砕硫黄、ＶＵＬＫＡＣＩＴ（登録商標）ＣＺ／Ｃ、ＲＨＥＮＯＧＲＡＮ（登録商標）ＤＰＧ−８０および／またはポリエチレンイミンを加え、ゴム混合物中に組み入れた。そのロール温度は、１００℃未満、好ましくは５０℃未満、極めて特に好ましくは約４０℃である。
【００７８】
製造されたゴム混合物および加硫物を、以下において述べる技術的試験にかけた。測定値は表２に示す。
【００７９】
混合工程および添加剤の添加順序を必要に応じて変えることができ、ポリエチレンイミンも任意の所望の混合工程で加えることができる。
【００８０】
ゴム混合物／加硫物の物性の測定：
ムーニー粘度の測定：
測定は、ＡＳＴＭ  Ｄ１６４６に準拠し、剪断円板式粘度計により測定した。粘度は、ゴム（およびゴム混合物）が、加工に抵抗する力から直接求めることができる。ムーニー剪断円板式粘度計において、襞付きの円板が上下共に試験物質で取り囲まれ、加熱可能なチャンバー内で約２回転／分の速度で回転される。そのために必要とされる力をトルクとして測定し、これがそれぞれの粘度に相当する。試験片は一般的には１分間で１００℃に予備加熱し、それから４分かけて測定し、その間、温度は一定に保たれる。粘度は、それぞれの試験条件と共に報告する：たとえば、ＭＬ（１＋４）１００℃（ムーニー粘度、ローターサイズＬ、予備加熱時間および試験時間（分）、試験温度）。
【００８１】
レオメーター（加硫計）完全加硫時間  １５０℃（ｔ９５）：
ＭＤＲ（ムービング・ダイ・レオメーター）加硫プロファイルおよびそれに伴う分析データは、ＡＳＴＭ  Ｄ５２８９−９５に準拠し、ＭＤＲ  ２０００  Ｍｏｎｓａｎｔｏレオメーターで測定する。ゴムの９５％が架橋された時点を完全加硫時間として測定する。選択された温度は１５０℃であった。
【００８２】
破断時伸び、引張強度、３００弾性率：
これらの測定は、ＤＩＮ  ５３５０４（引張試験、ロッドＳ２）に従って実施した。
【００８３】
表１：ゴム配合
以下において実施例を使用して本発明を説明するが、それらに限定される訳ではない。
【００８４】
【表１】
0006462860.tif 000002
【００８５】
【表２】
0006462860.tif 000003
【００８６】
【表３】
0006462860.tif 000004
【００８７】
実施例２〜４
実施例１と同様にして実施例２〜４を実施し、実施例１との唯一の違いは、ポリエチレンイミンを０．６ｐｈｒより少ない量で用いたことである。参照例および比較例に比べて、低いムーニー粘度を維持しながらも、完全加硫時間（ｔ９５）が有利に短くなり、かつ表３に見られるように優れた加硫特性を依然として伴っている。
【００８８】
【表４】
0006462860.tif 000005
【００８９】
驚くべきことに、ジフェニルグアニジンまたは有機グアニジン化合物に代えてポリエチレンイミンを使用することによって、実際のところ、特にムーニー粘度および完全加硫時間（ｔ９５）の点において、ならびにそれから得ることが可能な加硫物の３００弾性率、引張強度および破断時伸びで優れた適用性能を有するゴム混合物を得ることが可能になることがわかった。
【００９０】
本発明によるゴム混合物は、分散の問題を全く示さなかった。加工時のアニリンの放出も微少であるか、または全くない。